(57)【特許請求の範囲】
【請求項１】
スチレン−アクリレート共重合体と、ラジカル重合性二重結合を有するモノマーと、光重合開始剤と、増感剤とを含有する光硬化性樹脂組成物であって、
前記スチレン−アクリレート共重合体は、
スチレン系化合物に由来する構成単位（Ａ）の比率が１０〜９０モル％であり、
アクリレート化合物に由来する構成単位（Ｂ）の比率が１０〜９０モル％であり、
前記アクリレート化合物に由来する構成単位（Ｂ）が、分子中に少なくとも３つ以上の（メタ）アクリロイル基を有する化合物に由来する構成単位(ｂ−１)を含む、光硬化性樹脂組成物。
【請求項２】
前記分子中に少なくとも３つ以上の（メタ）アクリロイル基を有する化合物が、３つの（メタ）アクリロイル基を有するアクリレート化合物、または４つの（メタ）アクリロイル基を有するアクリレート化合物である、請求項１に記載の光硬化性樹脂組成物。
【請求項３】
前記分子中に少なくとも３つ以上の（メタ）アクリロイル基を有する化合物が、トリメチロールプロパントリ（メタ）アクリレート、トリメチロールオクタントリ（メタ）アクリレート、トリメチロールプロパンポリエトキシトリ（メタ）アクリレート、トリメチロールプロパンポリプロポキシトリ（メタ）アクリレート、トリメチロールプロパンポリエトキシポリプロポキシトリ（メタ）アクリレート、トリス［（メタ）アクリロイルオキシエチル］イソシアヌレート、ペンタエリスリトールトリ（メタ）アクリレート、ペンタエリスリトールポリエトキシテトラ（メタ）アクリレート、ペンタエリスリトールポリプロポキシテトラ（メタ）アクリレート、ペンタエリスリトールテトラ（メタ）アクリレート、ジトリメチロールプロパンテトラ（メタ）アクリレート、及びジペンタエリスリトールテトラ（メタ）アクリレートからなる群より選択される少なくとも１種である、請求項１または２に記載の光硬化性樹脂組成物。
【請求項４】
前記アクリレート化合物に由来する構成単位（Ｂ）が、さらに、芳香族アクリレート化合物に由来する構成単位（ｂ−２）と脂肪族アクリレート化合物に由来する構成単位（ｂ−３）を含む、請求項１〜３のいずれかに記載の光硬化性樹脂組成物。
【請求項５】
前記スチレン−アクリレート共重合体の分子量分布（質量平均分子量（Ｍｗ）／数平均分子量（Ｍｎ））が１〜５０の範囲である請求項１〜４のいずれかに記載の光硬化性樹脂組成物。
【請求項６】
前記スチレン−アクリレート共重合体のヨウ素価が、１〜１００である、請求項１〜５のいずれかに記載の光硬化性樹脂組成物。
【請求項７】
前記請求項１〜６のいずれかに記載の光硬化性樹脂組成物を含む、インキ。
【請求項８】
前記請求項１〜６のいずれかに記載の光硬化性樹脂組成物を含む、塗料。
【請求項９】
オーバープリントワニスである、請求項８に記載の塗料。
【発明の詳細な説明】
【技術分野】
【０００１】
本発明の第１発明は、スチレン−アクリレート共重合体と、エチレン性不飽和化合物と、を含有する光硬化性樹脂組成物、並びにその樹脂組成物を含んでなるインキ、塗料に関する。さらに詳しくは、相溶性、乾燥性、耐スクラッチ性、基材との密着性に優れた光硬化性樹脂組成物に関するものである。【０００２】
本発明の第２発明は、スチレン−アクリレート共重合体と、ラジカル重合性二重結合を有するモノマーと、光重合開始剤と、を含有する光硬化性樹脂組成物、並びにその樹脂組成物を含んでなるインキ、塗料に関する。さらに詳しくは、乾燥性、耐スクラッチ性、基材との密着性に優れた光硬化性樹脂組成物に関するものである。【０００３】
本発明の第３発明は、スチレン−アクリレート共重合体と、ラジカル重合性二重結合を有するモノマーと、光重合開始剤と、増感剤と、を含有する光硬化性樹脂組成物、並びにその樹脂組成物を含んでなるインキ、塗料に関する。さらに詳しくは、乾燥性、耐スクラッチ性、基材との密着性に優れた光硬化性樹脂組成物に関するものである。
【背景技術】
【０００４】
従来、フォーム用印刷物、各種書籍印刷物、カルトン紙等の各種包装用印刷物、各種プラスチック印刷物、シール、ラベル用印刷物、美術印刷物、金属印刷物（美術印刷物、飲料缶印刷物、缶詰等の食品印刷物）等の種々の印刷物を得るため、平版（湿し水を使用する通常の平版および湿し水を使用しない水無し平版）、凸版、凹版、孔版印刷等種々の印刷方式が採用されており、この印刷方式に適したインキが使用されている。そのようなインキの一つとして光硬化型インキが知られている。【０００５】
近年、印刷の短納期化・環境対応の要求の高まりから従来使用されていた油性インキに替わり、速乾性で溶剤を使用しない光硬化型インキの使用が拡大している。そのなかで、印刷の高速化がなされており、さらなる印刷速度の高速化が望まれている。高速印刷のためには、印刷された皮膜の硬化速度（乾燥性）を上げる必要があり、その手法としてエチレン性不飽和二重結合を有する化合物の不飽和基濃度を高くした多官能モノマーを用いたり、高性能の光重合開始剤又は増感剤等を用いる手法が用いられている（特許文献１）。しかしながら、化合物中の不飽和基濃度を高くした多官能モノマーを用いることで、皮膜の硬化速度を上げることは可能であるが、化合物の価格が高価となり工業的に実用的な方法とはいえない。また、高性能の光重合開始剤を用いる方法もコストが高くなるといった問題がある。よって、これらの手法以外の方法を用いて皮膜の硬化速度（乾燥性）に優れ、かつ皮膜強度の強い光硬化型組成物の開発が切望されている。【０００６】
インキまたは塗料に用いる際に求められる各種物性（相溶性、乾燥性、耐スクラッチ性、基材との密着性等）に優れる光硬化性樹脂組成物の開発が求められている。
【先行技術文献】
【特許文献】
【０００７】
【特許文献１】特開平７―１１１６６号公報
【発明の概要】
【発明が解決しようとする課題】
【０００８】
本発明の第１発明は、相溶性、光を照射し硬化させた際の乾燥性、耐スクラッチ性、基材との密着性に優れる光硬化性樹脂組成物を提供することを目的とする。【０００９】
本発明の第２発明及び第３発明は、それぞれ、光を照射し、硬化させた際に乾燥性、耐スクラッチ性、基材との密着性に優れる光硬化性樹脂組成物を提供することを目的とする。
【課題を解決するための手段】
【００１０】
本発明者らは、第１発明の上記課題を解決するために鋭意研究した結果、特定のスチレン−アクリレート共重合体と、エチレン性不飽和化合物と、を含有する光硬化性樹脂組成物が、インキまたは塗料として用いた際に求められる各種物性（スチレン−アクリレート共重合体とエチレン性不飽和化合物との相溶性、乾燥性、耐スクラッチ性、基材との密着性等）に優れていることを見出し、第１発明を完成するに至った。【００１１】
また、本発明者らは、第２発明の上記課題を解決するために鋭意研究した結果、特定のスチレン−アクリレート共重合体と、ラジカル重合性二重結合を有するモノマーと、光重合開始剤と、を含有する光硬化性樹脂組成物が、インキに用いた際に求められる各種物性（乾燥性、耐スクラッチ性、基材との密着性等）に優れていることを見出し、第２発明を完成するに至った。【００１２】
また、本発明者らは、第３発明の上記課題を解決するために鋭意研究した結果、特定のスチレン−アクリレート共重合体と、ラジカル重合性二重結合を有するモノマーと、光重合開始剤と、増感剤と、を含有する光硬化性樹脂組成物が、インキまたは塗料に用いた際に求められる各種物性（乾燥性、耐スクラッチ性、基材との密着性等）に優れていることを見出し、第３発明を完成するに至った。【００１３】
即ち、本発明は以下のように記載することができる。【００１４】
項１．  スチレン−アクリレート共重合体と、エチレン性不飽和化合物と、を含有する光硬化性樹脂組成物であって、
前記スチレン−アクリレート共重合体は、
前記スチレン系化合物に由来する構成単位（Ａ）の比率が１０〜９０モル％であり、
前記アクリレート化合物に由来する構成単位（Ｂ）の比率が１０〜９０モル％であり、
前記アクリレート化合物に由来する構成単位（Ｂ）が、分子中に少なくとも３つ以上の（メタ）アクリロイル基を有する化合物に由来する構成単位（ｂ−１）を含む、光硬化性樹脂組成物。
項２．  スチレン−アクリレート共重合体と、ラジカル重合性二重結合を有するモノマーと、光重合開始剤と、を含有する光硬化性樹脂組成物であって、
前記スチレン−アクリレート共重合体は、
前記スチレン系化合物に由来する構成単位（Ａ）の比率が１０〜９０モル％であり、
前記アクリレート化合物に由来する構成単位（Ｂ）の比率が１０〜９０モル％であり、
前記アクリレート化合物に由来する構成単位（Ｂ）が、分子中に少なくとも３つ以上の（メタ）アクリロイル基を有する化合物に由来する構成単位(ｂ−１)を含む、光硬化性樹脂組成物。
項３．  スチレン−アクリレート共重合体と、ラジカル重合性二重結合を有するモノマーと、光重合開始剤と、増感剤とを含有する光硬化性樹脂組成物であって、
前記スチレン−アクリレート共重合体は、
前記スチレン系化合物に由来する構成単位（Ａ）の比率が１０〜９０モル％であり、
前記アクリレート化合物に由来する構成単位（Ｂ）の比率が１０〜９０モル％であり、
前記アクリレート化合物に由来する構成単位（Ｂ）が、分子中に少なくとも３つ以上の（メタ）アクリロイル基を有する化合物に由来する構成単位(ｂ−１)を含む、光硬化性樹脂組成物。
項４．  前記分子中に少なくとも３つ以上の（メタ）アクリロイル基を有する化合物が、３つの（メタ）アクリロイル基を有するアクリレート化合物、または４つの（メタ）アクリロイル基を有するアクリレート化合物である、項１〜３のいずれかに記載の光硬化性樹脂組成物。
項５．  前記分子中に少なくとも３つ以上の（メタ）アクリロイル基を有する化合物が、トリメチロールプロパントリ（メタ）アクリレート、トリメチロールオクタントリ（メタ）アクリレート、トリメチロールプロパンポリエトキシトリ（メタ）アクリレート、トリメチロールプロパンポリプロポキシトリ（メタ）アクリレート、トリメチロールプロパンポリエトキシポリプロポキシトリ（メタ）アクリレート、トリス［（メタ）アクリロイルオキシエチル］イソシアヌレート、ペンタエリスリトールトリ（メタ）アクリレート、ペンタエリスリトールポリエトキシテトラ（メタ）アクリレート、ペンタエリスリトールポリプロポキシテトラ（メタ）アクリレート、ペンタエリスリトールテトラ（メタ）アクリレート、ジトリメチロールプロパンテトラ（メタ）アクリレート、及びジペンタエリスリトールテトラ（メタ）アクリレートからなる群より選択される少なくとも１種である、項１〜４のいずれか記載の光硬化性樹脂組成物。
項６．  前記アクリレート化合物に由来する構成単位（Ｂ）が、さらに、芳香族アクリレート化合物に由来する構成単位（ｂ−２）と脂肪族アクリレート化合物に由来する構成単位（ｂ−３）を含む、項１〜５のいずれかに記載の光硬化性樹脂組成物。
項７．  前記スチレン−アクリレート共重合体の分子量分布（質量平均分子量（Ｍｗ）／数平均分子量（Ｍｎ））が１〜５０の範囲である項１〜６のいずれかに記載の光硬化性樹脂組成物。
項８．  前記スチレン−アクリレート共重合体のヨウ素価が、１〜１００である、項１〜７のいずれかに記載の光硬化性樹脂組成物。
項９．  前記項１〜８のいずれかに記載の光硬化性樹脂組成物を含む、インキ。
項１０．  前記項１〜８のいずれかに記載の光硬化性樹脂組成物を含む、塗料。
項１１．  前記オーバープリントワニスである、項１０に記載の塗料。
【発明の効果】
【００１５】
本発明の第１発明によれば、特定のスチレン−アクリレート共重合体と、エチレン性不飽和化合物と、を含有する光硬化性樹脂組成物をインキまたは塗料に用いることで、各種物性（相溶性、乾燥性、耐スクラッチ性、基材との密着性）に優れるインキまたは塗料が得られる。【００１６】
本発明の第２発明によれば、特定のスチレン−アクリレート共重合体と、ラジカル重合性二重結合を有するモノマーと、光重合開始剤と、を含有する光硬化性樹脂組成物をインキまたは塗料に用いることで、各種物性（乾燥性、耐スクラッチ性、基材との密着性）に優れるインキまたは塗料が得られる。【００１７】
本発明の第３発明によれば、特定のスチレン−アクリレート共重合体と、ラジカル重合性二重結合を有するモノマーと、光重合開始剤と、増感剤と、を含有する光硬化性樹脂組成物をインキまたは塗料に用いることで、各種物性（乾燥性、耐スクラッチ性、基材との密着性）に優れるインキまたは塗料が得られる。
【発明を実施するための形態】
【００１８】
以下、本発明の第１発明、第２発明及び第３発明の詳細を順に説明する。なお、第２発明の説明においては、第１発明での説明と共通する記載については適宜記載を省略する。また、第３発明の説明においては、第１発明での説明又は第２発明での説明と共通する記載については適宜記載を省略する。
【００１９】
１．第１発明
第１発明の光硬化性樹脂組成物は、スチレン−アクリレート共重合体と、エチレン性不飽和化合物と、を含有することを特徴とするものであり、スチレン−アクリレート共重合体は、スチレン系化合物に由来する構成単位（Ａ）の比率が１０〜９０モル％であり、アクリレート化合物に由来する構成単位（Ｂ）の比率が１０〜９０モル％であり、アクリレート化合物に由来する構成単位（Ｂ）が、分子中に少なくとも３つ以上の（メタ）アクリロイル基を有する化合物に由来する構成単位（ｂ−１）を含むことを特徴とするものである。
【００２０】
１−１．スチレン−アクリレート共重合体
第１発明の光硬化性樹脂組成物において、スチレン−アクリレート共重合体は、スチレン系化合物とアクリレート化合物との共重合体であって、スチレン系化合物に由来する構成単位（Ａ）の比率が１０〜９０モル％であり、アクリレート化合物に由来する構成単位（Ｂ）の比率が１０〜９０モル％であり、アクリレート化合物に由来する構成単位（Ｂ）が、分子中に少なくとも３つ以上の（メタ）アクリロイル基を有する化合物に由来する構成単位（ｂ−１）を含むことを特徴とするものである。
【００２１】
なお、第１発明において、（メタ）アクリロイル基とは、アクリロイル基又はメタクリロイル基を意味する。また、（メタ）アクリレートとは、アクリレート又はメタクリレートを意味する。
【００２２】
スチレン−アクリレート共重合体において、スチレン系化合物に由来する構成単位（Ａ）の比率は１０〜９０モル％であればよいが、エチレン性不飽和化合物との相溶性、乾燥性、耐スクラッチ性、基材との密着性に優れるインキまたは塗料を好適に得る観点から、２０〜８０モル％であることが好ましく、２０〜５０モル％であることがより好ましい。また、アクリレート化合物に由来する構成単位（Ｂ）の比率は、１０〜９０モル％であればよいが、エチレン性不飽和化合物との相溶性、乾燥性、耐スクラッチ性、基材との密着性に優れるインキまたは塗料を好適に得る観点から、２０〜８０モル％であることが好ましく、５０〜８０モル％であることがより好ましい。
【００２３】
１−２．スチレン系化合物に由来する構成単位（Ａ）
スチレン−アクリレート共重合体において、スチレン系化合物に由来する構成単位（Ａ）としては、特に限定されないが、相溶性、乾燥性、耐スクラッチ性、基材との密着性に優れるインキまたは塗料を好適に得る観点から、例えば、スチレン；メチルスチレン、α−メチルスチレン、β−メチルスチレン、ｐ−メチルスチレン、ｔｅｒｔ−ブチルスチレン等のアルキル置換スチレン類；４−クロロスチレン、４−ブロモスチレン、クロロメチルスチレン等のハロゲン置換スチレン類；ｐ−ヒドロキシスチレン、α−メチル−ｐ−ヒドロキシスチレン、２−メチル−４−ヒドロキシスチレン、３，４−ジヒドロキシスチレン等のヒドロキシスチレン類；ビニルベンジルアルコール類；ｐ−メトキシスチレン、ｐ−ｔｅｒｔ−ブトキシスチレン、ｍ−ｔｅｒｔ−ブトキシスチレン等のアルコキシ置換スチレン類；３−ビニル安息香酸、４−ビニル安息香酸等のビニル安息香酸類；４−ビニルベンジルアセテート；４−アセトキシスチレン；２−ブチルアミドスチレン、４−メチルアミドスチレン、ｐ−スルホンアミドスチレン等のアミドスチレン類；３−アミノスチレン、４−アミノスチレン、２−イソプロペニルアニリン、ビニルベンジルジメチルアミン等のアミノスチレン類；３−ニトロスチレン、４−ニトロスチレン等のニトロスチレン類；３−シアノスチレン、４−シアノスチレン等のシアノスチレン類；ビニルフェニルアセトニトリル；フェニルスチレン等のアリールスチレン類、インデン類等が含まれるものを例示することができる。中でもスチレン；メチルスチレン、α−メチルスチレン、β−メチルスチレン、ｐ−メチルスチレン、ｔｅｒｔ−ブチルスチレン等のアルキル置換スチレン類；４−クロロスチレン、４−ブロモスチレン、クロロメチルスチレン等のハロゲン置換スチレン類；ｐ−ヒドロキシスチレン、α−メチル−ｐ−ヒドロキシスチレン、２−メチル−４−ヒドロキシスチレン、３，４−ジヒドロキシスチレン等のヒドロキシスチレン類が好ましく、スチレン；メチルスチレン、α−メチルスチレン、β−メチルスチレン、ｐ−メチルスチレン、ｔｅｒｔ−ブチルスチレン等のアルキル置換スチレン類がより好ましい。
【００２４】
１−３．アクリレート化合物に由来する構成単位（Ｂ）
スチレン−アクリレート共重合体において、アクリレート化合物に由来する構成単位（Ｂ）は、分子中に少なくとも３つ以上の（メタ）アクリロイル基を有する化合物に由来する構成単位（ｂ−１）を含むものであればよい。
【００２５】
構成単位（ｂ−１）において、分子中に少なくとも３つ以上の（メタ）アクリロイル基を有する化合物としては、相溶性、乾燥性、耐スクラッチ性、基材との密着性に優れるインキまたは塗料を好適に得る観点から、３つの（メタ）アクリロイル基を有するアクリレート化合物または４つの（メタ）アクリロイル基を有するアクリレート化合物であることが好ましい。具体的には、トリメチロールプロパントリ（メタ）アクリレート、トリメチロールオクタントリ（メタ）アクリレート、トリメチロールプロパンポリエトキシトリ（メタ）アクリレート、トリメチロールプロパンポリプロポキシトリ（メタ）アクリレート、トリメチロールプロパンポリエトキシポリプロポキシトリ（メタ）アクリレート、トリス［（メタ）アクリロイルオキシエチル］イソシアヌレート、ペンタエリスリトールトリ（メタ）アクリレート、ペンタエリスリトールポリエトキシテトラ（メタ）アクリレート、ペンタエリスリトールポリプロポキシテトラ（メタ）アクリレート、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレートが好ましく、トリメチロールプロパントリ（メタ）アクリレート、トリメチロールプロパンポリエトキシトリ（メタ）アクリレート、トリメチロールプロパンポリプロポキシトリ（メタ）アクリレート、ペンタエリスリトールトリ（メタ）アクリレート、ペンタエリスリトールテトラ（メタ）アクリレート、ジトリメチロールプロパンテトラ（メタ）アクリレートがより好ましい。
【００２６】
アクリレート化合物に由来する構成単位（Ｂ）は、さらに、芳香族アクリレート化合物に由来する構成単位（ｂ−２）と脂肪族アクリレート化合物に由来する構成単位（ｂ−３）を含むものであってもよい。なお、芳香族アクリレート化合物と脂肪族アクリレート化合物には、上述した構成単位（ｂ−１）の分子中に少なくとも３つ以上の（メタ）アクリロイル基を有する化合物は含まれない。
【００２７】
アクリレート化合物に由来する構成単位（Ｂ）中に、分子中に少なくとも３つ以上の（メタ）アクリロイル基を有する化合物に由来する構成単位（ｂ−１）と芳香族アクリレート化合物に由来する構成単位（ｂ−２）と脂肪族アクリレート化合物に由来する構成単位（ｂ−３）を含む場合、各構成単位の比率（（ｂ−１）：（ｂ−２）：（ｂ−３））は、１〜４：１〜５：１〜４の範囲であることが好ましく、１〜３：１〜４：１〜３の範囲であることがより好ましい。
【００２８】
芳香族アクリレート化合物に由来する構成単位（ｂ−２）としては、分子中に１つまたは２つの（メタ）アクリロイル基を有する芳香族アクリレート化合物（好ましくは、分子中に１つの（メタ）アクリロイル基を有する芳香族アクリレート化合物）であればよく、具体的には、ベンジル（メタ）アクリレート、フェニル（メタ）アクリレート、フェノキシエチル（メタ）アクリレート、フェノキシポリエチレングリコール（メタ）アクリレート、ビフェニル（メタ）アクリレート、ノニルフェニル（メタ）アクリレート、ノニルフェノキシエチル（メタ）アクリレート、ノニルフェノキシポリエチレングリコール（メタ）アクリレート、クミルフェノール（メタ）アクリレート、クミルフェノキシエチル（メタ）アクリレート、クミルフェノキシポリエチレングリコール（メタ）アクリレート、ｏ−フェニルフェノール（メタ）アクリレート、エトキシ化ｏ−フェニルフェノール（メタ）アクリレート、トリブロモフェニル（メタ）アクリレート、エチレンオキサイド変性トリブロモフェニル（メタ）アクリレート等を例示することができる。中でもベンジル（メタ）アクリレート、フェノキシエチル（メタ）アクリレートが好ましい。
【００２９】
脂肪族アクリレート化合物に由来する構成単位（ｂ−３）としては、分子中に１つまたは２つの（メタ）アクリロイル基を有する脂肪族アクリレート化合物（好ましくは、分子中に１つの（メタ）アクリロイル基を有する脂肪族アクリレート化合物）であればよく、具体的には、メチル（メタ）アクリレート、エチル（メタ）アクリレート、プロピル（メタ）アクリレート、ｎ−ブチル（メタ）アクリレート、イソブチル（メタ）アクリレート、ｔｅｒｔ−ブチル（メタ）アクリレート、ヘキシル（メタ）アクリレート、２−エチルヘキシル（メタ）アクリレート、イソオクチル（メタ）アクリレート、イソノニル（メタ）アクリレート、イソペンチル（メタ）アクリレート、トリデシル（メタ）アクリレート、ステアリル（メタ）アクリレート、ラウリル（メタ）アクリレート等を例示することができる。中でもヘキシル（メタ）アクリレート、２−エチルヘキシル（メタ）アクリレート、イソオクチル（メタ）アクリレートが好ましい。
【００３０】
スチレン−アクリレート共重合体におけるアクリレート化合物に由来する構成単位（Ｂ）は、さらに、その他のアクリレート化合物に由来する構成単位（ｂ−４）を含むものであってもよい。この場合、アクリレート化合物に由来する構成単位（Ｂ）中におけるその他のアクリレート化合物に由来する構成単位（ｂ−４）の比率は、分子中に少なくとも３つ以上の（メタ）アクリロイル基を有する化合物に由来する構成単位（ｂ−１）と芳香族アクリレート化合物に由来する構成単位（ｂ−２）と脂肪族アクリレート化合物に由来する構成単位（ｂ−３）の合計：その他のアクリレート化合物に由来する構成単位（ｂ−４）で、１００：０〜８０：２０の範囲であることが好ましく、１００：０〜９０：１０の範囲であることがより好ましい。
【００３１】
第１発明のスチレン−アクリレート共重合体におけるアクリレート化合物に由来する構成単位（Ｂ）は、さらに、その他のアクリレート化合物に由来する構成単位（ｂ−４）を含む場合、その他アクリレート化合物には、上述した、分子中に少なくとも３つ以上の（メタ）アクリロイル基を有する化合物、芳香族アクリレート化合物、脂肪族アクリレート化合物は含まれない。
【００３２】
その他アクリレート化合物としては、上述した分子中に少なくとも３つ以上の（メタ）アクリロイル基を有する化合物、芳香族アクリレート化合物、脂肪族アクリレート化合物以外の単官能アクリレート、２官能アクリレートを例示することができる。
【００３３】
単官能アクリレートとして、例えば、エチレンオキサイド付加物の（メタ）アクリレート、イソボルニル（メタ）アクリレート、シクロヘキシル（メタ）アクリレート、トリシクロデカンモノメチロール（メタ）アクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、ヒドロキシペンチル（メタ）アクリレート、２−ヒドロキシ−３−フェノキシプロピル（メタ）アクリレート、２−ヒドロキシ−３−ブトキシプロピル（メタ）アクリレート、２−ヒドロキシ−３−メトキシプロピル（メタ）アクリレート、ジエチレングリコールモノ（メタ）アクリレート、トリエチレングリコールモノ（メタ）アクリレート、ポリエチレングリコールモノ（メタ）アクリレート、ジプロピレングリコールモノ（メタ）アクリレート、ポリプロピレングリコールモノ（メタ）アクリレート、グリセリンモノ（メタ）アクリレート、アクリロキシエチルフタレート、２−（メタ）アクリロイロキシエチル−２−ヒドロキシエチルフタレート、２−（メタ）アクリロイロキシプロピルフタレート、β−カルボキシエチル（メタ）アクリレート、（メタ）アクリル酸ダイマー、ω−カルボキシ−ポリカプロラクトンモノ（メタ）アクリレート、ジメチルアミノエチル（メタ）アクリレート、ジエチルアミノエチル（メタ）アクリレート、（メタ）アクリロイルモルフォリン等が例示される。
【００３４】
２官能アクリレートとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ブチレングリコールジ（メタ）アクリレート、ペンチルグリコールジ（メタ）アクリレート、ネオペンチルグリコールジ（メタ）アクリレート、ヒドロキシピバリルヒドロキシピバレートジ（メタ）アクリレート、ヒドロキシピバリルヒドロキシピバレートジカプロラクトネートジ（メタ）アクリレート、１，６−ヘキサンジオールジ（メタ）アクリレート、１，２−ヘキサンジオールジ（メタ）アクリレート、１，５−ヘキサンジオールジ（メタ）アクリレート、２，５−ヘキサンジオールジ（メタ）アクリレート、１，７−ヘプタンジオールジ（メタ）アクリレート、１，８−オクタンジオールジ（メタ）アクリレート、１，２−オクタンジオールジ（メタ）アクリレート、１，９−ノナンジオールジ（メタ）アクリレート、１，２−デカンジオールジ（メタ）アクリレート、１，１０−デカンジオールジ（メタ）アクリレート、１，１２−ドデカンジオールジ（メタ）アクリレート、１，２−ドデカンジオールジ（メタ）アクリレート、１，１４−テトラデカンジオールジ（メタ）アクリレート、１，２−テトラデカンジオールジ（メタ）アクリレート、１，１６−ヘキサデカンジオールジ（メタ）アクリレート、１，２−ヘキサデカンジオールジ（メタ）アクリレート、２−メチル−２，４−ペンタンジオールジ（メタ）アクリレート、３−メチル−１，５−ペンタンジオールジ（メタ）アクリレート、２−メチル−２−プロピル−１，３−プロパンジオールジ（メタ）アクリレート、２，４−ジメチル−２，４−ペンタンジオールジ（メタ）アクリレート、２，２−ジエチル−１，３−プロパンジオ−ルジ（メタ）アクリレート、２，２，４−トリメチル−１，３−ペンタンジオールジ（メタ）アクリレート、ジメチロールオクタンジ（メタ）アクリレート、２−エチル−１，３−ヘキサンジオールジ（メタ）アクリレート、２，５−ジメチル−２，５−ヘキサンジオールジ（メタ）アクリレート、２−メチル−１，８−オクタンジオールジ（メタ）アクリレート、２−ブチル−２−エチル−１，３−プロパンジオールジ（メタ）アクリレート、２，４−ジエチル−１，５−ペンタンジオールジ（メタ）アクリレート、トリシクロデカンジメチロールジ（メタ）アクリレート、トリシクロデカンジメチロールジカプロラクトネートジ（メタ）アクリレート、ビスフェノールＡテトラエチレンオキサイド付加体ジ（メタ）アクリレート、ビスフェノールＦテトラエチレンオキサイド付加体ジ（メタ）アクリレート、ビスフェノールＳテトラエチレンオキサイド付加体ジ（メタ）アクリレート、水添加ビスフェノールＡテトラエチレンオキサイド付加体ジ（メタ）アクリレート、水添加ビスフェノールＦテトラエチレンオキサイド付加体ジ（メタ）アクリレート、水添加ビスフェノールＡジ（メタ）アクリレート、水添加ビスフェノールＦジ（メタ）アクリレート、ビスフェノールＡテトラエチレンオキサイド付加体ジカプロラクトネートジ（メタ）アクリレート、ビスフェノールＦテトラエチレンオキサイド付加体ジカプロラクトネートジ（メタ）アクリレート等が例示される。
【００３５】
中でも、（メタ）アクリロイルモルフォリンが好ましい。
【００３６】
スチレン−アクリレート共重合体におけるアクリレート化合物に由来する構成単位（Ｂ）にその他のアクリレート化合物に由来する構成単位（ｂ−４）を含んでいる場合、その他のアクリレート化合物に由来する構成単位（ｂ−４）の比率は、アクリレート化合物に由来する構成単位（Ｂ）全体において、０モル％〜２０モル％の範囲であることが好ましく、０モル％〜１０モル％の範囲がより好ましい。
【００３７】
スチレン−アクリレート共重合体には、さらに、カルボン酸に由来する構成単位（Ｃ）を含んでいてもよい。カルボン酸に由来する構成単位（Ｃ）を含む場合の、カルボン酸に由来する構成単位（Ｃ）の比率は、０〜２０モル％の範囲であることが好ましく、０〜１０モル％の範囲であることがより好ましい。
【００３８】
カルボン酸としては、特に制限されないが、不飽和脂肪族カルボン酸であることが好ましく、（メタ）アクリル酸、マレイン酸、イタコン酸等がより好ましい。
【００３９】
スチレン−アクリレート共重合体の分子量分布（質量平均分子量（Ｍｗ）／数平均分子量（Ｍｎ））は、１〜５０の範囲であることが好ましく、１〜４０の範囲であることがより好ましく、１〜３０の範囲であることがさらに好ましい。
【００４０】
スチレン−アクリレート共重合体の数平均分子量（Ｍｎ）は、特に制限されないが、１，０００〜１００，０００であることが好ましく、１，０００〜５０，０００がより好ましく、１，０００〜３０，０００がさらに好ましい。スチレン−アクリレート共重合体の質量平均分子量（Ｍｗ）は、特に限定されないが、１，０００〜５００，０００であることが好ましく、１，０００〜４００，０００がより好ましく、１，０００〜３００，０００がさらに好ましい。なお、本明細書において「数平均分子量」、及び「質量平均分子量」とは、ゲルパーミエーションクロマトグラフィー（島津製作所製Ｐｒｏｍｉｎｅｎｃｅ−ｉ、ＬＣ−２０３０）を用いて４０℃下で測定し、標準ポリスチレン検量線を用いて求めたものである。スチレン−アクリレート共重合体のヨウ素価は、特に制限されないが、１〜１００であることが好ましく、１〜８０であることがより好ましく、１〜５０であることがさらに好ましい。
【００４１】
スチレン−アクリレート共重合体を得るための重合反応は、上記のような原料を用いて公知の方法で合成することができる。この合成における各種条件は、使用する原料やその量に応じて適宜設定する必要がある。この重合反応では、必要に応じて触媒を使用することができる。触媒の例としては、アゾビスイソブチロニトリル、２，２’−アゾビスイソ酪酸ジメチル等のアゾ開始剤、ケトンパーオキサイド類、パーオキシケタール類、ハイドロパーオキサイド類、ジアルキルパーオキサイド類、ジアシルパーオキサイド類、パーオキシエステル類等の過酸化物開始剤、１−ヒドロキシシクロヘキシルフェニルケトン等のアセトフェノン系、ベンゾイン、ベンゾインエチルエーテル等のベンゾイン系、ベンゾフェノン等のベンゾフェノン系、アシルフォスフィンオキサイド等のリン系、チオキサントン等のイオウ系等の公知の触媒を例示することができる。
【００４２】
ケトンパーオキサイド類の具体例としては、例えば、メチルエチルケトンパーオキサイド、メチルイソブチルケトンパーオキサイド、アセチルアセトンパーオキサイド、シクロヘキサノンパーオキサイド、及びメチルシクロヘキサノンパーオキサイドが挙げられる。
【００４３】
ハイドロパーオキサイド類の具体例としては、例えば、１，１，３，３−テトラメチルブチルハイドロパーオキサイド、クメンハイドロパーオキサイド、ｔｅｒｔ−ブチルハイドロパーオキサイド、ｐ−メンタンハイドロパーオキサイド、及びジイソプロピルベンゼンハイドロパーオキサイドが挙げられる。
【００４４】
ジアシルパーオキサイド類の具体例としては、例えば、ジイソブチリルパーオキサイド、ビス−３，５，５−トリメチルヘキサノールパーオキサイド、ジラウロイルパーオキサイド、ジベンゾイルパーオキサイド、ｍ−トルイルベンゾイルパーオキサイド、及びコハク酸パーオキサイドが挙げられる。
【００４５】
ジアルキルパーオキサイド類の具体例としては、例えば、ジクミルパーオキサイド、２，５−ジメチル−２，５−ビス（ｔｅｒｔ−ブチルペルオキシ）ヘキサン、１，３−ビス（ｔｅｒｔ−ブチルペルオキシイソプロピル）ヘキサン、ｔｅｒｔ−ブチルクミルパーオキサイド、ジ−ｔｅｒｔ−ブチルパーオキサイド、ジ−ｔｅｒｔ−ヘキシルパーオキサイド、及び２，５−ジメチル−２，５−ビス（ｔｅｒｔ−ブチルペルオキシ）ヘキシン−３が挙げられる。
【００４６】
パーオキシケタール類の具体例としては、例えば、１，１−ビス（ｔｅｒｔ−ヘキシルパーオキシ）−３，３，５−トリメチルシクロヘキサン、１，１−ビス（ｔｅｒｔ−ヘキシルパーオキシ）シクロヘキサン、１，１−ビス（ｔｅｒｔ−ブチルパーオキシ）−２−メチルシクロヘキサン、１，１−ビス（ｔｅｒｔ−ブチルパーオキシ）シクロヘキサン、２，２−ビス（ｔｅｒｔ−ブチルパーオキシ）ブタン、及び４，４−ビス（ｔｅｒｔ−ブチルパーオキシ）ペンタン酸ブチル、１，１−ジ（ｔｅｒｔ−ヘキシルパーオキシ）シクロヘキサンが挙げられる。
【００４７】
アルキルパーエステル類（パーオキシエステル類）の具体例としては、例えば、１，１，３，３−テトラメチルブチルパーオキシネオデカノエート、α−クミルパーオキシネオデカノエート、ｔｅｒｔ−ブチルパーオキシネオデカノエート、ｔｅｒｔ−ヘキシルパーオキシネオデカノエート、ｔｅｒｔ−ブチルパーオキシネオヘプタノエート、ｔｅｒｔ−ヘキシルパーオキシピバレート、ｔｅｒｔ−ブチルパーオキシピバレート、１，１，３，３−テトラメチルブチルパーオキシ−２−エチルヘキサノエート、ｔｅｒｔ−アミルパーオキシ−２−エチルヘキサノエート、ｔｅｒｔ−ブチルパーオキシ−２−エチルヘキサノエート、ｔｅｒｔ−ブチルパーオキシイソブチレート、ジ−ｔｅｒｔ−ブチルパーオキシヘキサヒドロテレフタレート、１，１，３，３−テトラメチルブチルパーオキシ−３，５，５−トリメチルヘキサネート、ｔｅｒｔ−アミルパーオキシ３，５，５−トリメチルヘキサノエート、ｔｅｒｔ−ブチルパーオキシ−３，５，５−トリメチルヘキサノエート、ｔｅｒｔ−ブチルパーオキシアセテート、ｔｅｒｔ−ブチルパーオキシベンゾエート、ジブチルパーオキシトリメチルアジペート、２，５−ジメチル−２，５−ジ−２−エチルヘキサノイルパーオキシヘキサン、ｔｅｒｔ−ヘキシルパーオキシ−２−エチルヘキサノエート、ｔｅｒｔ−ヘキシルパーオキシイソプロピルモノカーボネート、ｔｅｒｔ−ブチルパーオキシラウレート、ｔｅｒｔ−ブチルパーオキシイソプロピルモノカーボネート、ｔｅｒｔ−ブチルパーオキシ−２−エチルヘキシルモノカーボネート、及び２，５−ジメチル−２，５−ジ−ベンゾイルパーオキシヘキサン、ｔｅｒｔ−ヘキシルパーオキシベンゾエート、ｔｅｒｔ−ヘキシルパーオキシ−酢酸エステルが挙げられる。
【００４８】
第１発明のスチレン−アクリレート共重合体の反応に用いる原料の添加順は、反応に用いる原料を全て反応容器に添加した後、加熱して重合反応を開始してもよく、一部を先に反応容器中に添加し、加熱した後、残りを滴下しながら重合反応を行ってもよく、反応容器に溶剤を添加し、加熱した後、反応に用いる原料の混合物を滴下しながら、重合反応をおこなってもよい。また、第１発明のスチレン−アクリレート共重合体の反応に用いる触媒の添加量は適宜調製すればよく、重合反応に用いる成分１００質量部に対して、１０．０質量部以下であることが好ましく、８．０質量部以下であることがより好ましい。また、触媒の添加量は、０．００１〜８．０質量部であることがさらに好ましい。
【００４９】
重合反応に際しては、必要に応じて溶剤を使用しても良い。溶剤を用いる場合、反応液全量に対し８０質量％以下の範囲で使用することが好ましい。
【００５０】
溶剤としては、例えば、メチルアルコール、エチルアルコール、ｎ−プロピルアルコール、イソプロピルアルコール、ｎ−ブチルアルコール等のアルコール類、アセトン、メチルエチルケトン、メチル−ｎ−プロピルケトン、メチルイソプロピルケトン、メチル−ｎ−ブチルケトン、メチルイソブチルケトン、メチル−ｎ−アミルケトン、メチルイソアミルケトン、ジエチルケトン、エチル−ｎ−プロピルケトン、エチルイソプロピルケトン、エチル−ｎ−ブチルケトン、エチルイソブチルケトン、ジ−ｎ−プロピルケトン、ジイソブチルケトン、シクロヘキサノン、メチルシクロヘキサノン、イソホロン等のケトン類、酢酸メチル、酢酸エチル、酢酸−ｎ−プロピル、酢酸イソプロピル、酢酸−ｎ−ブチル、酢酸イソブチル、酢酸ヘキシル、酢酸オクチル、乳酸メチル、乳酸プロピル、乳酸ブチル等のエステル類、エチレングリコール、エチレングリコールモノイソプロピルエーテル、エチレングリコールモノブチルエーテル、エチレングリコールモノヘキシルエーテル、ジエチレングリコールモノメチルエーテル、ジエチレングリコールモノエチルエーテル、ジエチレングリコールモノブチルエーテル、エチレングリコールジメチルエーテル、エチレングリコールジエチルエーテル、ジエチレングリコールジメチルエーテル、ジエチレングリコールジエチルエーテル、プロピレングリコール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールジプロピルエーテル、トリプロピレングリコールモノメチルエーテル等のグリコール及びグリコールエーテル類、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート等のグリコールアセテート類、ｎ−ヘキサン、イソヘキサン、ｎ−ノナン、イソノナン、ドデカン、イソドデカン等の飽和炭化水素類、１−ヘキセン、１−ヘプテン、１−オクテン等の不飽和炭化水素類、シクロヘキサン、シクロヘプタン、シクロオクタン、シクロデカン、デカリン等の環状飽和炭化水素類、γブチロラクトン、δバレロラクトン等の環状エステル類、Ｎ−メチル−２−ピロリドン、Ｎ−エチル−２−ピロリドン等の含窒素複素環類、シクロヘキセン、シクロヘプテン、シクロオクテン、１，１，３，５，７−シクロオクタテトラエン、シクロドデセン等の環状不飽和炭化水素類、ベンゼン、トルエン、キシレン、メシチレン等の芳香族炭化水素類等が挙げられる。これらの有機溶剤は単独で使用しても、２種類以上を混合して使用してもよい。
【００５１】
反応雰囲気は、窒素やアルゴンのような不活性ガス雰囲気下で行うことが好ましい。又反応圧力は大気圧下、加圧下いずれでもよいが、作業の簡便性を鑑みて大気圧下で行うことが好ましい。反応は攪拌羽根を備えた反応装置に原料を一度、又は分割して仕込んだうえで所定温度にて反応させることにより行うことができる。重合時の反応温度は６０〜２４０℃、例えば８０〜２２０℃であることが好ましい。反応時間は、０．１〜１００時間、例えば０．５〜３０時間であることが好ましい。
【００５２】
光硬化性樹脂組成物中におけるスチレン−アクリレート共重合体の含有量は、特に制限されないが、１〜５０質量％の範囲であることが好ましく、１〜４５質量％の範囲であることがより好ましい。
【００５３】
１−４．エチレン性不飽和化合物
第１発明の光硬化性樹脂組成物は、光照射により硬化可能であるエチレン性不飽和化合物を含有する。エチレン性不飽和化合物としては、炭素−炭素二重結合を１〜２０個有することが好ましく、１〜１０個有することがより好ましく、２〜６個有することがさらに好ましい。エチレン性不飽和化合物としては、（メタ）アクリル酸エステル化合物、（メタ）アリル化合物およびビニル化合物等が挙げられる。また、エチレン性不飽和化合物は２種以上の化合物の混合物を用いることも可能である。
【００５４】
（メタ）アクリル酸エステル化合物としては、ペンタエリスリトール、ジペンタエリスリトール、トリメチロールプロパン、ジトリメチロールプロパン、ネオペンチルグリコール、１，６−ヘキサンジオール、グリセリン、ポリ（例えば、ジ、トリ等）エチレングリコール、ポリ（例えば、ジ、トリ等）プロピレングリコール等のアルコール類の（メタ）アクリル酸エステル化合物、およびそれらにエチレンオキサイド、プロピレンオキサイド等のアルキレンオキサイドを付加した（メタ）アクリル酸エステル化合物；ビスフェノールＡ、ビスフェノールＦ等のビスフェノール類にエチレンオキサイド、プロピレンオキサイド等のアルキレンオキサイドを付加したものの（メタ）アクリル酸エステル化合物；エポキシ（メタ）アクリレート、ウレタン（メタ）アクリレート、アルキッド（メタ）アクリレート等の（メタ）アクリル酸エステル化合物；エポキシ化大豆油アクリレート等の（メタ）アクリル酸エステル化合物を例示することができ、好ましくはペンタエリスリトール、ジペンタエリスリトール、トリメチロールプロパン、ジトリメチロールプロパン、ネオペンチルグリコール、１，６−ヘキサンジオール、グリセリン、ポリ（例えば、ジ、トリ等）エチレングリコール、ポリ（例えば、ジ、トリ等）プロピレングリコール等のアルコール類の（メタ）アクリル酸エステル化合物、およびそれらにエチレンオキサイド、プロピレンオキサイド等のアルキレンオキサイドを付加した（メタ）アクリル酸エステル化合物であり、より好ましくはペンタエリスリトール、ジペンタエリスリトール、トリメチロールプロパン、ジトリメチロールプロパン、グリセリン、１，６−ヘキサンジオール、トリプロピレングリコール等のアルコール類の（メタ）アクリル酸エステル化合物、およびそれらにエチレンオキサイド、プロピレンオキサイド等のアルキレンオキサイドを付加した（メタ）アクリル酸エステル化合物である。
【００５５】
（メタ）アリル化合物としては、ジ（メタ）アリルフタレート、トリ（メタ）アリルイソシアヌレート等を例示することができる。ビニル化合物としては、スチレン、ジビニルベンゼン、Ｎ−ビニルピロリドン、酢酸ビニル等を例示することができる。
【００５６】
中でも、光硬化した際の乾燥性の点で、ジペンタエリスリトールヘキサアクリレート、ジトリメチロールプロパンテトラアクリレート、エチレンオキサイド変性トリメチロールプロパントリアクリレート、プロピレンオキサイド変性トリメチロールプロパントリアクリレート、トリメチロールプロパントリアクリレート、トリプロピレングリコールジアクリレート、プロピレンオキサイド変性グリセリントリアクリレート、１，６−ヘキサンジオールジアクリレートがより好ましい。
【００５７】
第１発明の光硬化性樹脂組成物に含有されるエチレン性不飽和化合物の含有量は、光硬化性樹脂組成物中におけるスチレン−アクリレート共重合体１００質量部に対して、５０〜１２００質量部であることが好ましく、１００〜１１００質量部であることがより好ましく、１５０〜１０００質量部であることがさらに好ましい。
【００５８】
１−５．その他の添加物
第１発明の光硬化性樹脂組成物は、重合開始剤を含んでいてもよく、特に光重合開始剤を含有することが好ましい。光硬化性樹脂組成物に含有される光重合開始剤の例としては、特に限定されないが、アセトフェノン、２，２−ジメトキシ−２−フェニルアセトフェノン、２，２−ジエトキシ−２−フェニルアセトフェノン、１，１−ジクロロアセトフェノン、１−ヒドロキシ−シクロヘキシル−フェニルケトン、２−ヒドロキシ−２−メチル−１−フェニルプロパノン等のアセトフェノン類、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン、２−メチル−１−［４−（メチルチオ）フェニル］−２−モルフォリノプロパン−１−オン、２−ジメチルアミノ−２−（４−メチルベンジル）−１−（４−モルフォリン−４−イル−フェニル）−ブタン−１−オン、Ｎ，Ｎ−ジメチルアミノアセトフェノン等のα―アミノアルキルフェノン類、１．２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（０−アセチルオキシム）等のオキシムエステル類、２，４，６−トリメチルベンゾイルジフェニルフォスフィンオキサイド、ビス（２，４，６−トリメチルベンゾイル）−フェニルフォスフィンオキサイド等のアシルフォスフィン類、ブチロイン、アゾビスイソブチロニトリル等を例示することができる。中でも、アセトフェノン類、α−アミノアルキルフェノン類、アシルフォスフィンオキサイド類、オキシムエステル類が好ましく、アセトフェノン類、α−アミノアルキルフェノン類、アシルフォスフィンオキサイド類がより好ましい。これらの光重合開始剤は単独で用いてもよく、２種以上を併用してもよい。さらに光重合開始剤と、増感剤を併用することも可能である。
【００５９】
光硬化性樹脂組成物に含有される光重合開始剤の量は、光硬化性樹脂組成物全体に対して、０．１〜１５質量％の範囲であることが好ましく、０．５〜１２質量％の範囲がより好ましく、１〜１２質量％の範囲がさらに好ましい。
【００６０】
光硬化性樹脂組成物には、増感剤（例えば、トリエタノールアミン等のアミン系増感剤）を併用してもよい。
【００６１】
増感剤の量は、光硬化性樹脂組成物全体に対して、０．１〜５質量％の範囲であることが好ましく、０．５〜３質量％の範囲がより好ましい。
【００６２】
第１発明の光硬化性樹脂組成物は、種々の添加剤、例示すれば、安定剤（例えば、ハイドロキノン、メトキノン等の重合禁止剤）、顔料（例えば、無機顔料としては、黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉、ベンガラ等、有機顔料としては、β−ナフトール系、β−オキシナフトエ酸系、β−オキシナフトエ酸系アニリド系、アセト酢酸アニリド系、ピラゾロン系等の溶性アゾ顔料、β−ナフトール系、β−オキシナフトエ酸系アニリド系、アセト酢酸アニリド系モノアゾ、アセト酢酸アニリド系ジスアゾ、ピラゾロン系等の不溶性アゾ顔料、銅フタロシアニンブルー、ハロゲン化（塩素または臭素化）銅フタロシアニンブルー、スルホン化銅フタロシアニンブルー、金属フリーフタロシアニン等のフタロシアニン系顔料、キナクリドン系、ジオキサジン系、スレン系（ピラントロン、アントアントロン、インダントロン、アントラピリミジン、フラバントロン、チオインジゴ系、アントラキノン系、ペリノン系、ペリレン系等）、イソインドリノン系、金属錯体系、キノフタロン系等の多環式顔料および複素環式顔料等の公知公用の各種顔料）等の着色剤、充填剤、粘度調整剤等の各種添加剤を目的に応じて含有することができる。
【００６３】
光硬化性樹脂組成物に含有される安定剤の量は、光硬化性樹脂組成物全体に対して、０．０１〜２質量％の範囲であることが好ましく、０．１〜１質量％の範囲がより好ましい。
【００６４】
着色剤の量は、光硬化性樹脂組成物全体に対して、１〜５０質量％の範囲であることが好ましく、１〜４５質量％の範囲がより好ましい。
【００６５】
１−６．光硬化性樹脂組成物の製造方法及び用途
第１発明の光硬化性樹脂組成物は、エチレン性不飽和化合物に、スチレン−アクリレート共重合体を加え、さらには必要に応じて、光重合開始剤、増感剤、添加剤（例えば、安定剤、顔料）を混合することによって製造できる。第１発明の光硬化性樹脂組成物は、光を照射することによって硬化する。硬化に用いる光は、一般に紫外線である。紫外線照射の場合、環境保護の観点から水銀フリー化が強く望まれており、ＧａＮ系半導体紫外発光デバイスへの置き換えは産業的、環境的にも非常に有用である。さらに、紫外線発光ダイオード（ＵＶ−ＬＥＤ）及び紫外線レーザダイオード（ＵＶ−ＬＤ）は小型、高寿命、高効率、低コストであり、紫外線光源として好ましい。
【００６６】
光硬化性樹脂組成物の硬化反応に用いる硬化装置、また、硬化条件は特に限定されず、通常の光硬化反応に用いられる方法であればよい。
【００６７】
第１発明の光硬化性樹脂組成物の用途は特に限定されない。インキ（例えば、光硬化性平版用印刷インキ、シルクスクリーンインキ、グラビアインキ等の印刷インキ）、塗料（例えば、紙用、プラスチック用、金属用、木工用等の塗料、例示すれば、オーバープリントワニス）、接着剤、フォトレジスト等の技術分野において使用できる。また、印刷物の基材としては、特に制限はなく、紙、プラスチック、シール、ラベル、金属等あらゆる材料への印刷が挙げられ、好ましくは紙への印刷である。
【００６８】
第１発明の光硬化性樹脂組成物を含むインキは第１発明のインキであり、第１発明の光硬化性樹脂組成物を含む塗料は第１発明の塗料である。また、第１発明の塗料はオーバープリントワニスであることが好ましい。
【００６９】
第１発明の光硬化性樹脂組成物の製造方法は、従来の光硬化性樹脂組成物と同様の方法によって行えばよく、例えば、常温から１００℃の間で、第１発明のスチレン−アクリレート共重合体、エチレン性不飽和化合物、必要に応じて、光重合開始剤および増感剤、その他添加剤等の組成物成分を、ニーダー、三本ロール、アトライター、サンドミル、ゲートミキサー等の練肉、混合、調整機を用いて製造される。
【００７０】
より具体的なインキの一般的作製方法は次のとおりである。エチレン性不飽和化合物にスチレン−アクリレート共重合体、及び安定剤等を６０℃〜１００℃の温度で攪拌しながら溶解させワニスを作製する。このワニスに、顔料、光重合開始剤、その他添加剤を、バタフライミキサーで撹拌混合後、３本ロール等で練肉することでインキが得られる。また、オーバープリントワニスの作製は、顔料を使用しない以外は、インキと同様の手順により行える。
【００７１】
２．第２発明
第２発明の光硬化性樹脂組成物は、スチレン−アクリレート共重合体と、ラジカル重合性二重結合を有するモノマーと、光重合開始剤と、を含有することを特徴とするものであり、スチレン−アクリレート共重合体は、スチレン系化合物に由来する構成単位（Ａ）の比率が１０〜９０モル％であり、アクリレート化合物に由来する構成単位（Ｂ）の比率が１０〜９０モル％であり、アクリレート化合物に由来する構成単位（Ｂ）が、分子中に少なくとも３つ以上の（メタ）アクリロイル基を有する化合物に由来する構成単位(ｂ−１)を含むことを特徴とするものである。
【００７２】
２−１．スチレン−アクリレート共重合体
第２発明の光硬化性樹脂組成物において、スチレン−アクリレート共重合体に関する説明は、第１発明の前記「１−１．スチレン−アクリレート共重合体」の欄での説明と同じである。
【００７３】
２−２．スチレン系化合物に由来する構成単位（Ａ）
第２発明の光硬化性樹脂組成物において、スチレン系化合物に由来する構成単位（Ａ）に関する説明は、第１発明の前記「１−２．スチレン系化合物に由来する構成単位（Ａ）」の欄での説明と同じである。
【００７４】
２−３．アクリレート化合物に由来する構成単位（Ｂ）
第２発明の光硬化性樹脂組成物において、アクリレート化合物に由来する構成単位（Ｂ）に関する説明は、第１発明の前記「１−３．アクリレート化合物に由来する構成単位（Ｂ）」の欄での説明と同じである。
【００７５】
ただし、第２発明において、光硬化性樹脂組成物中におけるスチレン−アクリレート共重合体の含有量は、特に制限されないが、１〜５０質量％の範囲であることが好ましく、１〜４０質量％の範囲であることがより好ましい。
【００７６】
２−４．ラジカル重合性二重結合を有するモノマー
第２発明の光硬化性樹脂組成物におけるラジカル重合性二重結合を有するモノマーとして、（メタ）アクリロイル基を含有する化合物を例示することができ、具体的には、下記のものが例示できる。
【００７７】
単官能アクリレートとして、例えば、メチル（メタ）アクリレート、エチル（メタ）アクリレート、ブチル（メタ）アクリレート、ヘキシル（メタ）アクリレート、オクチル（メタ）アクリレート、ドデシル（メタ）アクリレート、ステアリル（メタ）アクリレート等のカーボン数が１〜１８のアルキル（メタ）アクリレートがあり、さらに、ベンジル（メタ）アクリレート、イソボルニル（メタ）アクリレート、シクロヘキシル（メタ）アクリレート、トリシクロデカンモノメチロール（メタ）アクリレート、２-ヒドロキシエチル（メタ）アクリレート、２-ヒドロキシプロピル（メタ）アクリレート、３-ヒドロキシプロピル（メタ）アクリレート、２-ヒドロキシブチル（メタ）アクリレート、４-ヒドロキシブチル（メタ）アクリレート、ヒドロキシペンチル（メタ）アクリレート、２-ヒドロキシ-３-フェノキシプロピル（メタ）アクリレート、２-ヒドロキシ-３-ブトキシプロピル（メタ）アクリレート、２-ヒドロキシ-３-メトキシプロピル（メタ）アクリレート、ジエチレングリコールモノ（メタ）アクリレート、トリエチレングリコールモノ（メタ）アクリレート、ポリエチレングリコールモノ（メタ）アクリレート、ジプロピレングリコールモノ（メタ）アクリレート、ポリプロピレングリコールモノ（メタ）アクリレート、グリセリンモノ（メタ）アクリレート、アクリロキシエチルフタレート、２-（メタ）アクリロイロキシエチル-２-ヒドロキシエチルフタレート、２-（メタ）アクリロイロキシプロピルフタレート、β−カルボキシエチル（メタ）アクリレート、（メタ）アクリル酸ダイマー、ω−カルボキシ−ポリカプロラクトンモノ（メタ）アクリレート、ジメチルアミノエチル（メタ）アクリレート、ジエチルアミノエチル（メタ）アクリレート、（メタ）アクリロイルモルフォリン等が例示される。
【００７８】
さらに、２官能アクリレートとしてエチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ブチレングリコールジ（メタ）アクリレート、ペンチルグリコールジ（メタ）アクリレート、ネオペンチルグリコールジ（メタ）アクリレート、ヒドロキシピバリルヒドロキシピバレートジ（メタ）アクリレート、ヒドロキシピバリルヒドロキシピバレートジカプロラクトネートジ（メタ）アクリレート、１，６−ヘキサンジオールジ（メタ）アクリレート、１，２−ヘキサンジオールジ（メタ）アクリレート、１，５−ヘキサンジオールジ（メタ）アクリレート、２，５−ヘキサンジオールジ（メタ）アクリレート、１，７−ヘプタンジオールジ（メタ）アクリレート、１，８−オクタンジオールジ（メタ）アクリレート、１，２−オクタンジオールジ（メタ）アクリレート、１，９−ノナンジオールジ（メタ）アクリレート、１，２−デカンジオールジ（メタ）アクリレート、１，１０−デカンジオールジ（メタ）アクリレート、１，１２−ドデカンジオールジ（メタ）アクリレート、１，２−ドデカンジオールジ（メタ）アクリレート、１，１４−テトラデカンジオールジ（メタ）アクリレート、１，２−テトラデカンジオールジ（メタ）アクリレート、１，１６−ヘキサデカンジオールジ（メタ）アクリレート、１，２−ヘキサデカンジオールジ（メタ）アクリレート、２−メチル−２，４−ペンタンジオールジ（メタ）アクリレート、３−メチル−１，５−ペンタンジオールジ（メタ）アクリレート、２−メチル−２−プロピル−１，３−プロパンジオールジ（メタ）アクリレート、２，４−ジメチル−２，４−ペンタンジオールジ（メタ）アクリレート、２，２−ジエチル−１，３−プロパンジオ−ルジ（メタ）アクリレート、２，２，４−トリメチル−１，３−ペンタンジオールジ（メタ）アクリレート、ジメチロールオクタンジ（メタ）アクリレート、２−エチル−１，３−ヘキサンジオールジ（メタ）アクリレート、２，５−ジメチル−２，５−ヘキサンジオールジ（メタ）アクリレート、２−メチル−１，８−オクタンジオールジ（メタ）アクリレート、２−ブチル−２−エチル−１，３−プロパンジオールジ（メタ）アクリレート、２，４−ジエチル−１，５−ペンタンジオールジ（メタ）アクリレート、トリシクロデカンジメチロールジ（メタ）アクリレート、トリシクロデカンジメチロールジカプロラクトネートジ（メタ）アクリレート等が例示される。
【００７９】
３官能アクリレートとしてグリセリントリ（メタ）アクリレート、トリメチロールプロパントリ（メタ）アクリレート、トリメチロールプロパントリカプロラクトネートトリ（メタ）アクリレート、トリメチロールエタントリ（メタ）アクリレート、トリメチロールヘキサントリ（メタ）アクリレート、トリメチロールオクタントリ（メタ）アクリレート、ペンタエリスリトールトリ（メタ）アクリレート等が例示される。
【００８０】
４官能以上のアクリレートとしてペンタエリスリトールテトラ（メタ）アクリレート、ペンタエリスリトールテトラカプロラクトネートテトラ（メタ）アクリレート、ジグリセリンテトラ（メタ）アクリレート、ジトリメチロールプロパンテトラ（メタ）アクリレート、ジトリメチロールプロパンテトラカプロラクトネートテトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジトリメチロールオクタンテトラ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート、トリペンタエリスリトールポリアルキレンオキサイドヘプタ（メタ）アクリレート等が例示される。
【００８１】
さらに（メタ）アクリロイル基を含有する化合物として、脂肪族アルコール化合物のアルキレンオキサイド付加体（メタ）アクリレートを例示することができる。
脂肪族アルコール化合物のアルキレンオキサイド付加体（メタ）アクリレートとして脂肪族アルコール化合物のモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド、ペンチレンオキサイド、ヘキシレンオキサイド他）モノまたはポリ（１〜１０）（メタ）アクリレートがある。より具体的には、１官能変性アクリレート、２官能変性アクリレート、３官能変性アクリレート、４官能変性アクリレート等が挙げられる。
【００８２】
１官能変性アクリレートとして、カーボン数が２〜２０アルキレンオキサイド付加体（メタ）アクリレート、例えばメタノールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート、エタノールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート、ブタノールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート、ヘキサノールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート、オクタノールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート、ドデカノールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート、ステアリルモノまたはポリ（１〜２０）アルキレン（Ｃ２〜Ｃ２０）オキサイド付加体（アルキレンオキサイドとして、例えばエチレンオキサイド、プロピレンオキサイド）がある。さらにブチルフェノール、オクチルフェノールまたはノニルフェノールまたはドデシルフェノールのポリ（１〜２０）アルキレン（Ｃ２〜Ｃ２０）オキサイド付加体（アルキレンオキサイドとして、例えばエチレンオキサイド、プロピレンオキサイド、ブチレンオキサイド）（メタ）アクリレート等が例示される。
【００８３】
さらに２官能変性アクリレートとして、エチレングリコールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ジエチレングリコールモノまたはポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、トリエチレングリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ポリエチレングリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、プロピレングリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ジプロピレングリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、トリプロピレングリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ポリプロピレングリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ブチレングリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ペンチルグリコールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ネオペンチルグリコールポリアルキレン（Ｃ２〜Ｃ２０）オキサイド付加体（アルキレンオキサイドとして、例えばエチレンオキサイド、プロピレンオキサイド、ブチレンオキサイド等）ジ（メタ）アクリレート、ヒドロキシピバリルヒドロキシピバレートポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート（通称マンダ）、ヒドロキシピバリルヒドロキシピバレートジカプロラクトネートポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，６ヘキサンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，６ヘキサンジオールポリ（２〜２０）アルキレンオキサイド付加体（例えばエチレンオキサイド、プロピレンオキサイド、ブチレンオキサイド等）ジ（メタ）アクリレート、１，２−ヘキサンジオールジ（メタ）アクリレート、１，５−ヘキサンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２，５−ヘキサンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，７−ヘプタンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，８−オクタンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，２−オクタンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレートジ（メタ）アクリレート、１，９−ノナンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，２−デカンジオールポリ（２〜２０）アルキレン（Ｃ２〜Ｃ２０）オキサイド付加体（アルキレンオキサ
イドとして、例えばエチレンオキサイド、プロピレンオキサイド、ブチレンオキサイド）ジ（メタ）アクリレート、１，１０−デカンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，２−デカンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，１２−ドデカンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，２−ドデカンジオールモノまたはポリ（１〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，１４−テトラデカンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，２−テトラデカンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，１６−ヘキサデカンジオールモノまたはポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、１，２−ヘキサデカンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２−メチル−２，４−ペンタンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、３−メチル−１，５−ペンタンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２−メチル−２−プロピル−１，３−プロパンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２，４−ジメチル−２，４−ペンタンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２，２−ジエチル−１，３−プロパンジオ−ルモノまたはポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２，２，４−トリメチル−１，３−ペンタンジオールモノまたはポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、ジメチロールオクタンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２−エチル−１，３−ヘキサンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２，５−ジメチル−２，５−ヘキサンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２−メチル−１，８−オクタンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２−ブチル−２−エチル−１，３−プロパンジオールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ジ（メタ）アクリレート、２，４−ジエチル−１，５−ペンタンジオールポリ（２〜２０）アルキレン（Ｃ２ 〜Ｃ２０）オキサイド付加体（アルキレンオキサイドとして、例えばエチレンオキサイド、プロピレンオキサイド、ブチレンオキサイド）ジ（メタ）アクリレート、また、ビスフェノールの変性アクリレートとして、ビスフェノールＡテトラエチレンオキサイド付加体ジ（メタ）アクリレート、ビスフェノールＦテトラエチレンオキサイド付加体ジ（メタ）アクリレート、ビスフェノールＳテトラエチレンオキサイド付加体ジ（メタ）アクリレート、水添加ビスフェノールＡテトラエチレンオキサイド付加体ジ（メタ）アクリレート、水添加ビスフェノールＦテトラエチレンオキサイド付加体ジ（メタ）アクリレート、水添加ビスフェノールＡジ（メタ）アクリレート、水添加ビスフェノールＦジ（メタ）アクリレート、ビスフェノールＡテトラエチレンオキサイド付加体ジカプロラクトネートジ（メタ）アクリレート、ビスフェノールＦテトラエチレンオキサイド付加体ジカプロラクトネートジ（メタ）アクリレートが例示される。
【００８４】
３官能変性アクリレートとしてグリセリンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）トリ（メタ）アクリレート、トリメチロールプロパンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）トリ（メタ）アクリレート、トリメチロールエタンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）トリ（メタ）アクリレート、トリメチロールヘキサンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）トリ（メタ）アクリレート、トリメチロールオクタンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）トリ（メタ）アクリレート、トリメチロールオクタンポリ（３〜２０）アルキレン（Ｃ２〜Ｃ２０）オキサイド付加体（アルキレンオキサイドとして、例えばエチレンオキサイド、プロピレンオキサイド、ブチレンオキサイド）トリ（メタ）アクリレート、ペンタエリスリトールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）トリ（メタ）アクリレート等が例示される。
【００８５】
４官能以上の変性アクリレートとしてペンタエリスリトールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）テトラ（メタ）アクリレート、ジトリメチロールプロパンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）テトラ（メタ）アクリレート、ジトリメチロールプロパンポリ（２〜２０）アルキレンオキサイド（例えばエチレンオキサイド、プロピレンオキサイド、ブチレンオキサイド等）テトラ（メタ）アクリレート、ジトリメチロールプロパンテトラカプロラクトネート、テトラ（メタ）アクリレート、ジトリメチロールエタンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）テトラ（メタ）アクリレート、ジトリメチロールエタンポリ（２〜２０）アルキレンオキサイド（例えばエチレンオキサイド、プロピレンオキサイド、ブチレンオキサイド等）テトラ（メタ）アクリレート、ジトリメチロールブタンポリ（２〜２０）アルキレンオキサイド（例えばエチレンオキサイド、プロピレンオキサイド、ブチレンオキサイド等）テトラ（メタ）アクリレート、ジトリメチロールヘキサンポリ（２〜２０）アルキレン（Ｃ２〜Ｃ２０）オキサイド付加体（アルキレンオキサイドとして、例えばエチレンオキサイド、プロピレンオキサイド、ブチレンオキサイド）テトラ（メタ）アクリレート、ジトリメチロールヘキサンポリ（２〜２０）アルキレンオキサイド（例えばエチレンオキサイド、プロピレンオキサイド、ブチレンオキサイド等）テトラ（メタ）アクリレート、ジトリメチロールオクタン（２〜２０）アルキレン（Ｃ２〜Ｃ２０）オキサイド付加体（アルキレンオキサイドとして、例えばエチレンオキサイド、プロピレンオキサイド、ブチレンオキサイド）テトラ（メタ）アクリレート、ジトリメチロールオクタンポリ（４〜２００）アルキレンオキサイド（例えばエチレンオキサイド、プロピレンオキサイド、ブチレンオキサイド等）テトラ（メタ）アクリレート、ジペンタエリスリトールポリ（５〜２０）アルキレン（Ｃ２〜Ｃ２０）オキサイド付加体（アルキレンオキサイドとして、例えばエチレンオキサイド、プロピレンオキサイド、ブチレンオキサイド）ペンタ（メタ）アクリレート、ジペンタエリスリトールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ヘキサ（メタ）アクリレート、プロピレンオキサイド、ブチレンオキサイド等）ヘキサ（メタ）アクリレート、ジペンタエリスリトールヘキサカプロラクトネートポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ヘキサ（メタ）アクリレート、トリペンタエリスリトールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ヘプタ（メタ）アクリレート、トリペンタエリスリトールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）オクタ（メタ）アクリレート、トリペンタエリスリトールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）ヘキサ（メタ）アクリレート、トリペンタエリスリトールポリアルキレンオキサイドヘプタ（メタ）アクリレート、トリペンタエリスリトールポリ（２〜２０）アルキレン（Ｃ２〜Ｃ２０）オキサイド付加体（アルキレンオキサイドとして、例えばエチレンオキサイド、プロピレンオキサイド、ブチレンオキサイド）オクタ（メタ）アクリレート等が例示されるがこれに限るものではない。
【００８６】
さらに（メタ）アクリロイル基を含有する化合物として、光硬化型の（メタ）アクリル系オリゴマー、ウレタン（メタ）アクリレート、エポキシ（メタ）アクリレート、ポリエステル（メタ）アクリレートを適宜使用できる。
【００８７】
オリゴマーの一例としては、ポリオール、多塩基酸および（メタ）アクリル酸のエステル化物、さらにはエポキシアクリレート等が例示される。上記ポリオールとしてはエチレングリコール、グリセリン、トリメチロールプロパン、ペンタエリスリトール等、多塩基酸としては無水フタル酸、イソフタル酸、（無水）琥珀酸、（無水）マレイン酸、アジピン酸、セバシン酸等が使用される。ポリオール、多塩基酸および（メタ）アクリル酸のエステル反応は常法により行われる。
【００８８】
ウレタン（メタ）アクリレートとしては、一般的な芳香族系或いは脂肪族系のウレタン（メタ）アクリレートが上げられる。一例を挙げると、トリレンジイソシアネート、ヘキサメチレンジイソシアネート、イソフォロンジイソシアネート等の（メタ）アクリレート等が挙げられる。
【００８９】
エポキシ（メタ）アクリレートとしては、一般的な芳香族系或いは脂肪族系のエポキシ（メタ）アクリレートが挙げられる。一例を挙げると、ビスフェノールＡエポキシ、ビスフェノールＦエポキシ、ノボラックエポキシ、リン酸系エポキシ等の（メタ）アクリレート等が挙げられる。
【００９０】
ポリエステル（メタ）アクリレートとしては、一般的なポリエステル（メタ）アクリレートの他、脂肪酸変性タイプ、塩素化ポリエステル等が挙げられる。
【００９１】
第２発明の光硬化性樹脂組成物におけるラジカル重合性二重結合を有するモノマーとして、２官能アクリレート、３官能アクリレート、４官能以上のアクリレート、３官能変性アクリレートが好ましい。
【００９２】
第２発明の樹脂組成物中におけるラジカル重合性二重結合を有するモノマーの含有量としては、好ましくは４０〜９０質量％であり、より好ましくは５０〜９０質量％である。
【００９３】
２−５．光重合開始剤
第２発明の光硬化性樹脂組成物は、光重合開始剤を含有する。
【００９４】
光重合開始剤の例としては、ラジカル重合性二重結合を有するモノマーの重合を開始できるものであれば特に限定されず、第１発明の前記「１−５．その他の添加物」の欄で例示したものと同じものが例示される。
【００９５】
第２発明において、乾燥性、耐スクラッチ性、基材との密着性に優れるインキまたは塗料を好適に得る観点から、光重合開始剤として好ましくは、２，２−ジメトキシ−２−フェニルアセトフェノン、１−ヒドロキシ−シクロヘキシル−フェニルケトン、２−ヒドロキシ−２−メチル−１−フェニルプロパノン、２−メチル−１−［４−（メチルチオ）フェニル］−２−モルフォリノプロパン−１−オン、２−ジメチルアミノ−２−(４−メチルベンジル)−１−(４−モルフォリン−４−イル-フェニル)-ブタン−１−オン、２−ベンジル−２−ジメチルアミノ−１−（４−モルフォリノフェニル）−ブタノン−１、２，４，６−トリメチルベンゾイルジフェニルフォスフィンオキサイド、ビス(２，４，６−トリメチルベンゾイル)−フェニルフォスフィンオキサイド等を例示することができ、特に優れた乾燥性を発揮させる観点からは、２−メチル−１−［４−（メチルチオ）フェニル］−２−モルフォリノプロパン−１−オン、２−ジメチルアミノ−２−(４−メチルベンジル)−１−(４−モルフォリン−４−イル-フェニル)−ブタン−１−オン、２，４，６−トリメチルベンゾイルジフェニルフォスフィンオキサイドが最も好ましい。
【００９６】
光硬化性樹脂組成物に含有される光重合開始剤の量は、光硬化性樹脂組成物全体に対して、０．１〜１５質量％の範囲であることが好ましく、０．５〜１２質量％の範囲がより好ましく、１〜１２質量％の範囲がさらに好ましい。
【００９７】
２−６．その他の添加物
第２発明の光硬化性樹脂組成物は、さらに、増感剤(例えば、トリエタノールアミン等のアミン系増感剤）、種々の添加剤、例示すれば、安定剤（例えば、ハイドロキノン、メトキノン等の重合禁止剤）、顔料（例えば、無機顔料としては、黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉、ベンガラ等が、有機顔料としては、β−ナフトール系、β−オキシナフトエ酸系、β−オキシナフトエ酸アニリド系、アセト酢酸アニリド系、ピラゾロン系等の溶性アゾ顔料、β−ナフトール系、アセト酢酸アニリド系モノアゾ、アセト酢酸アニリド系ジスアゾ、ピラゾロン系等の不溶性アゾ顔料、銅フタロシアニンブルー、ハロゲン化（塩素または臭素化）銅フタロシアニンブルー、スルホン化銅フタロシアニンブルー、金属フリーフタロシアニン等のフタロシアニン系顔料、キナクリドン系、ジオキサジン系、スレン系（ピラントロン、アントアントロン、インダントロン、アントラピリミジン、フラバントロン、チオインジゴ系、アントラキノン系、ペリノン系、ペリレン系等）、イソインドリノン系、金属錯体系、キノフタロン系等の多環式顔料および複素環式顔料等の公知公用の各種顔料）等の着色剤、充填剤、粘度調整剤等の各種添加剤を目的に応じて含有することができる。
【００９８】
安定剤、増感剤及び着色剤の量は、それぞれ、第１発明の前記「１−５．その他の添加物」に記載した量と同じ量が例示される。
【００９９】
２−７．光硬化性樹脂組成物の製造方法及び用途
第２発明の光硬化性樹脂組成物は、ラジカル重合性二重結合を有するモノマーに、スチレン−アクリレート共重合体を加え、光重合開始剤、さらに必要に応じて、増感剤、添加剤（例えば、安定剤、顔料）を混合することによって製造できる。第２発明の光硬化性樹脂組成物は、光を照射することによって硬化する。硬化に用いる光は、一般に紫外線である。紫外線照射の場合、環境保護の観点から水銀フリー化が強く望まれており、ＧａＮ系半導体紫外発光デバイスへの置き換えは産業的、環境的にも非常に有用である。さらに、紫外線発光ダイオード（ＵＶ−ＬＥＤ）及び紫外線レーザダイオード（ＵＶ−ＬＤ）は小型、高寿命、高効率、低コストであり、紫外線光源として好ましい。
【０１００】
第２発明の光硬化性樹脂組成物の製造方法及び特に限定されず、第１発明の「１−６．光硬化性樹脂組成物の製造方法及び用途」における説明と同様である。
【０１０１】
３．第３発明
第３発明の光硬化性樹脂組成物は、スチレン−アクリレート共重合体と、ラジカル重合性二重結合を有するモノマーと、光重合開始剤と、増感剤とを含有することを特徴とするものであり、スチレン−アクリレート共重合体は、スチレン系化合物に由来する構成単位（Ａ）の比率が１０〜９０モル％であり、アクリレート化合物に由来する構成単位（Ｂ）の比率が１０〜９０モル％であり、アクリレート化合物に由来する構成単位（Ｂ）が、分子中に少なくとも３つ以上の（メタ）アクリロイル基を有する化合物に由来する構成単位（ｂ−１）を含むことを特徴とするものである。
【０１０２】
３−１．スチレン−アクリレート共重合体
第３発明の光硬化性樹脂組成物において、スチレン−アクリレート共重合体に関する説明は、第１発明の前記「１−１．スチレン−アクリレート共重合体」の欄での説明と同じである。
【０１０３】
３−２．スチレン系化合物に由来する構成単位（Ａ）
第３発明の光硬化性樹脂組成物において、スチレン系化合物に由来する構成単位（Ａ）に関する説明は、第１発明の前記「１−２．スチレン系化合物に由来する構成単位（Ａ）」の欄での説明と同じである。
【０１０４】
３−３．アクリレート化合物に由来する構成単位（Ｂ）
第３発明の光硬化性樹脂組成物において、アクリレート化合物に由来する構成単位（Ｂ）に関する説明は、第１発明の前記「１−３．アクリレート化合物に由来する構成単位（Ｂ）」の欄での説明と同じである。
【０１０５】
３−４．ラジカル重合性二重結合を有するモノマー
第３発明の光硬化性樹脂組成物において、ラジカル重合性二重結合を有するモノマーに関する説明は、第２発明の前記「２−４．ラジカル重合性二重結合を有するモノマー」の欄での説明と同じである。
【０１０６】
３−５．光重合開始剤
第３発明の光硬化性樹組成物は、光硬化性樹脂組成物を含有する。
【０１０７】
第３発明において、光重合開始剤の例としては、特に限定されないが、第２発明の前記「２−５．光重合開始剤」の欄で例示したものと同じものが例示される。
【０１０８】
第３発明においては、中でも、アセトフェノン類、α−アミノアルキルフェノン類、アシルフォスフィンオキサイド類が好ましい。これらの光重合開始剤は単独で用いてもよく、２種以上を併用してもよい。さらに光重合開始剤と、増感剤を併用することも可能である。
【０１０９】
光硬化性樹脂組成物に含有される光重合開始剤の量は、光硬化性樹脂組成物全体に対して、０．１〜１５質量％の範囲であることが好ましく、０．５〜１２質量％の範囲がより好ましく、１〜１２質量％の範囲がさらに好ましい。
【０１１０】
３−６．増感剤
第３発明の光硬化性樹脂組成物は、増感剤を含むものである。
【０１１１】
増感剤としては、特に制限されないが、乾燥性、耐スクラッチ性、基材との密着性の観点から、例えば、ベンゾフェノン類、カルコン類やジベンザルアセトン等に代表される不飽和ケトン類、ベンジルやカンファーキノン等に代表される１，２−ジケトン類、ベンゾイン類、フルオレン類、ナフトキノン類、アントラキノン類、キサンテン類、チオキサンテン類、キサントン類、チオキサントン類、クマリン類、ケトクマリン類、シアニン類、メロシアニン類、オキソノ−ル類等のポリメチン色素、アクリジン類、アジン類、チアジン類、オキサジン類、インドリン類、アズレン類、アズレニウム類、スクアリリウム類、ポルフィリン類、テトラフェニルポルフィリン類、トリアリールメタン類、テトラベンゾポルフィリン類、テトラピラジノポルフィラジン類、フタロシアニン類、テトラアザポルフィラジン類、テトラキノキサリロポルフィラジン類、ナフタロシアニン類、サブフタロシアニン類、ピリリウム類、チオピリリウム類、テトラフィリン類、アヌレン類、スピロピラン類、スピロオキサジン類、チオスピロピラン類、金属アレーン錯体、有機ルテニウム錯体等を挙げることができる。
【０１１２】
乾燥性、耐スクラッチ性、基材との密着性の観点から、好ましい具体例としては、２，５−ビス（４−ジエチルアミノベンザル）シクロペンタノン、２，６−ビス（４−ジメチルアミノベンザル）シクロヘキサノン、２，６−ビス（４−ジメチルアミノベンザル）−４−メチルシクロヘキサノン、ミヒラーケトン、４，４−ビス（ジメチルアミノ）カルコン、４，４−ビス（ジエチルアミノ）カルコン、ｐ−ジメチルアミノシンナミリデンインダノン、ｐ−ジメチルアミノベンジリデンインダノン、２−（ｐ−ジメチルアミノフェニルビニレン）−イソナフトチアゾール、１，３−ビス（４−ジメチルアミノベンザル）アセトン、１，３−カルボニル−ビス（４−ジエチルアミノベンザル）アセトン、３，３−カルボニル−ビス（７−ジエチルアミノクマリン）、Ｎ−フェニル−Ｎ−エチルエタノールアミン、Ｎ−フェニルエタノールアミン、Ｎ−トリルジエタノールアミン；ｐ−ジメチルアミノ安息香酸メチルエステル、ｐ−ジメチルアミノ安息香酸エチルエステル、ｐ−ジメチルアミノ安息香酸ブチルエステル、ｐ−ジメチルアミノ安息香酸ブトキシエチルエステル、ｐ−ジメチルアミノ安息香酸イソアミルエステル等のｐ−ジメチルアミノ安息香酸アルキルエステル；ｐ−ジエチルアミノ安息香酸メチルエステル、ｐ−ジエチルアミノ安息香酸エチルエステル、ｐ−ジエチルアミノ安息香酸イソアミル等のｐ−ジエチルアミノ安息香酸アルキルエステル等を例示することができる。また、チオキサントン、２−イソプロピルチオキサントン、２−クロロチオキサントン、２，４−ジメチルチオキサントン、２，４−ジエチルチオキサントン、２，４−ジイソプロピルチオキサントン等のチオキサントン類、４，４’−ビス−（ジエチルアミノ）ベンゾフェノン等のベンゾフェノン類を例示することができる。中でも、乾燥性を特に高める観点から、ｐ−ジメチルアミノ安息香酸アルキルエステル、ｐ−ジメエルアミノ安息香酸アルキルエステル、チオキサントン類、ベンゾフェノン類が好ましく、４，４’−ビス−（ジエチルアミノ）ベンゾフェノン、２，４−ジエチルチオキサントン、ｐ−ジメチルアミノ安息香酸エチルエステルがより好ましい。
【０１１３】
第３発明において、光硬化性樹脂組成物に含有される増感剤の量は、乾燥性、耐スクラッチ性、基材との密着性の観点から、光硬化性樹脂組成物全体に対して、０．１〜１０質量％の範囲であることが好ましく、０．１〜５質量％の範囲がより好ましく、０．５〜５質量％の範囲がさらに好ましい。
【０１１４】
３−７．その他の添加物
第３発明の光硬化性樹脂組成物は、さらに、第１発明及び第２発明で例示した種々の添加剤を目的に応じて含有することができる。
【０１１５】
第３発明において、安定剤及び着色剤の量は、それぞれ、第１発明の「１−５．その他の添加物」に記載した量と同じ量が例示される。
【０１１６】
３−８．光硬化性樹脂組成物の製造方法及び用途
第３発明の光硬化性樹脂組成物は、ラジカル重合性二重結合を有するモノマーに、スチレン−アクリレート共重合体を加え、光重合開始剤、増感剤、さらに必要に応じて、添加剤（例えば、安定剤、顔料）を混合することによって製造できる。第３発明の光硬化性樹脂組成物は、光を照射することによって硬化する。硬化に用いる光は、一般に紫外線である。紫外線照射の場合、環境保護の観点から水銀フリー化が強く望まれており、ＧａＮ系半導体紫外発光デバイスへの置き換えは産業的、環境的にも非常に有用である。さらに、紫外線発光ダイオード（ＵＶ−ＬＥＤ）及び紫外線レーザダイオード（ＵＶ−ＬＤ）は小型、高寿命、高効率、低コストであり、紫外線光源として好ましい。
【０１１７】
第３発明の光硬化性樹脂組成物の製造方法及び特に限定されず、第１発明の「１−６．光硬化性樹脂組成物の製造方法及び用途」における説明と同様である。
【実施例】
【０１１８】
以下に、実施例により本発明の第１発明、第２発明及び第３発明をさらに詳細に説明するが、以下の実施例は本発明の権利範囲を何ら制限するものではない。なお、本発明において、「部」は、「質量部」を表し、「％」は「質量％」を表す。【０１１９】
スチレン−アクリレート共重合体の質量平均分子量（Ｍｗ）、数平均分子量（Ｍｎ）、分子量分布（Ｍｗ／Ｍｎ）の測定方法
スチレン−アクリレート共重合体の質量平均分子量（Ｍｗ）、数平均分子量（Ｍｎ）、分子量分布（Ｍｗ／Ｍｎ）はＧＰＣを用いて測定した。Ｍｗ、Ｍｎは標準ポリスチレン換算の質量平均分子量、数平均分子量の値である。
カラム：ＳｈｏｄｅｘＬＦ−８０４×２本を直列に接続
流速：１．０ｍＬ／ｍｉｎ
温度：４０℃
検出器：ＲＩＤ−２０Ａ
試料：試料２０ｍｇをテトラヒドロフラン１０ｍＬに溶解させ測定用のサンプルとした。【０１２０】
ヨウ素価測定
製造に用いたスチレン−アクリレート共重合体のヨウ素価は、ＪＩＳ  Ｋ６２３５に定める方法に従って測定した。【０１２１】
（合成例１Ａ）スチレン−アクリレート共重合体（共重合体１Ａ）
攪拌機、還流冷却器、温度計、滴下ロートを備えた４つ口フラスコ内にメシチレン１３０ｇを添加し、撹拌しながら１６０℃まで加熱した。スチレン１６ｇ、ベンジルアクリレート１２ｇ、２−エチルヘキシルアクリレート１４ｇ、トリメチロールプロパントリアクリレート２２ｇ、ｔｅｒｔ−ブチルパーオキシベンゾエート５ｇの混合物を、反応容器中に６時間かけて滴下した。その後、３０分間スチレン−アクリレート共重合体の重合反応を行った後、室温まで冷却した。得られた重合液を１０倍量のヘキサンで処理することにより未反応アクリレートを除去し、８０℃で減圧乾燥させ共重合体１Ａを得た。（収率：６０％、質量平均分子量：２７，０００、数平均分子量：５，５００、分子量分布：４．９、ヨウ素価：１０）。共重合体１Ａは、スチレン系化合物に由来する構成単位（Ａ）の比率が１０〜９０モル％であり、アクリレート化合物に由来する構成単位（Ｂ）の比率が１０〜９０モル％であり、アクリレート化合物に由来する構成単位（Ｂ）が、分子中に少なくとも３つ以上の（メタ）アクリロイル基を有する化合物に由来する構成単位（ｂ−１）を含む、スチレン−アクリレート共重合体である。【０１２２】
（合成例２Ａ）スチレン−アクリレート共重合体（共重合体２Ａ）
攪拌機、還流冷却器、温度計、滴下ロートを備えた４つ口フラスコ内にメシチレン１３０ｇを添加し、撹拌しながら１６０℃まで加熱した。スチレン１６ｇ、ベンジルアクリレート１３ｇ、２−エチルヘキシルアクリレート１５ｇ、１，６−ヘキサンジオールジアクリレート１８ｇ、ｔｅｒｔ−ブチルパーオキシベンゾエート５ｇの混合物を、反応容器中に６時間かけて滴下した。その後、３０分間スチレン−アクリレート共重合体の重合反応を行った後、室温まで冷却した。得られた重合液を１０倍量のヘキサンで処理することにより未反応アクリレートを除去し、８０℃で減圧乾燥させ共重合体２Ａを得た。（収率：６０％、質量平均分子量：２９，０００、数平均分子量：１１，０００  、分子量分布：２．６  、ヨウ素価：５）。共重合体２Ａは、スチレン系化合物に由来する構成単位（Ａ）の比率が１０〜９０モル％であり、アクリレート化合物に由来する構成単位（Ｂ）の比率が１０〜９０モル％であるが、アクリレート化合物に由来する構成単位（Ｂ）が、分子中に少なくとも３つ以上の（メタ）アクリロイル基を有する化合物に由来する構成単位（ｂ−１）を含まない、スチレン−アクリレート共重合体である。【０１２３】
（実施例）
下記表１Ａに記載の各組成の光硬化性樹脂組成物を調製し、各特性を評価した。【０１２４】
（実施例１Ａ〜１０Ａ、比較例１Ａ〜７Ａ）
１Ａ）活性エネルギー線硬化型組成物の溶解性（相溶性）の評価
表１Ａに記載した各成分を、９０℃で２時間加熱混合して活性エネルギー線硬化型組成物を調製した。各組成物を室温（２５℃）に冷却後、一晩経過したものの外観が透明であるかで溶解性（スチレン−アクリレート共重合体とエチレン性不飽和化合物との相溶性）を評価した。冷却後も外観が透明であったもの：〇、白濁したもの：×とした。評価結果を表１Ａに示す。【０１２５】
２Ａ）乾燥性試験
表１Ａに記載した各成分より調製した活性エネルギー線硬化型組成物を、片アート紙（王子製紙株式会社製  アート紙）にＲＩテスターを用いてコートし、出力８０Ｗ／ｃｍのメタルハライドランプ（ランプ距離１１ｃｍ、コンベアスピード１００ｍ／ｍｉｎ）で硬化させた。ＵＶ硬化装置はアイグラフィックス株式会社製コンベア型紫外線硬化装置を用いた。塗膜を指で触り、面に指紋が付かない状態（タックフリー）になるまで複数回通過させた。通過回数が５回以内の場合は○、６回以上の場合は×として評価した。【０１２６】
３Ａ）スクラッチ性試験
表１Ａに記載した各成分より調製した活性エネルギー線硬化型組成物を、乾燥性試験と同様の方法で片アート紙にコートし、硬化させた。得られた塗膜の表面を爪で擦り、表面状態を確認した。塗膜に変化無しまたは抵抗しながら削れる：○、容易に削れる：×として評価した。評価結果を表１Ａに示す。【０１２７】
【表１Ａ】
0006828853.tif 000002
【０１２８】
表１Ａに示した共重合体１Ａ，２Ａ以外の成分は下記のとおりである。
また、表１Ａに示す組成量は質量部での表記である。
※１：Ｕ−２ＰＰＡ：新中村化学工業株式会社製  ウレタンアクリレート
※２：ＶＳ−１０６３：星光ＰＭＣ株式会社製  ポリスチレン樹脂
※３：ＤＰＨＡ：東亞合成株式会社製  アロニックス  Ｍ−４０４  ジペンタエリスリトールヘキサアクリレート
※４：ＤＴＭＰＴＡ：ＭＩＷＯＮ製  ＭＩＲＡＭＥＲ  Ｍ４１０  ジトリメチロールプロパンテトラアクリレート
※５：３ＥＯ−ＴＭＰＴＡ：ＭＩＷＯＮ製  ＭＩＲＡＭＥＲ  Ｍ３１３０  エチレンオキサイド変性トリメチロールプロパントリアクリレート
※６：３ＰＯ−ＴＭＰＴＡ：サートマー株式会社製  ＳＲ４９２ＴＦＮ  プロピレンオキサイド変性トリメチロールプロパントリアクリレート
※７：ＴＭＰＴＡ：ＭＩＷＯＮ製  ＭＩＲＡＭＥＲ  Ｍ３００  トリメチロールプロパントリアクリレート
※８：ＴＰＧＤＡ：サートマー株式会社製  ＳＲ３０６Ｈ  トリプロピレングリコールジアクリレート
※９：ＧＰＴＡ：ＭＩＷＯＮ製  ＭＩＲＡＭＥＲ  Ｍ３２０  プロピレンオキサイド変性グリセリントリアクリレート
※１０：ＨＤＤＡ：サートマー株式会社製  ＳＲ２３８ＮＳ  １，６−ヘキサンジオールジアクリレート
※１１：Ｏｍｎｉｒａｄ９０７：ＩＧＭ  Ｒｅｓｉｎｓ  Ｂ．Ｖ．製  ２−メチル−１−［４−（メチルチオ）フェニル］−２−モルフォリノプロパン−１−オン【０１２９】
表１Ａに示すように、第１発明のスチレン−アクリレート共重合体を含む光硬化性樹脂組成物は、各種アクリレートを用いた場合でも相溶性、乾燥性、耐スクラッチ性に優れることが示された。【０１３０】
（合成例１Ｂ）スチレン−アクリレート共重合体（共重合体１Ｂ）
攪拌機、還流冷却器、温度計、滴下ロートを備えた４つ口フラスコ内にメシチレン１３０ｇを添加し、撹拌しながら１６０℃まで加熱した。スチレン１６ｇ、ベンジルアクリレート１２ｇ、２−エチルヘキシルアクリレート１４ｇ、トリメチロールプロパントリアクリレート２２ｇ、ｔｅｒｔ-ブチルパーオキシベンゾエート５ｇの混合物を、反応容器中に６時間かけて滴下した。その後、３０分間スチレン−アクリレート共重合体の重合反応を行った後、室温まで冷却した。得られた重合液を１０倍量のヘキサンで処理することにより未反応アクリレートを除去し、８０℃で減圧乾燥させ共重合体１Ｂを得た。（収率：６０％、重量平均分子量：２７，０００、数平均分子量：５，５００、分子量分布：４．９、ヨウ素価：１０）【０１３１】
（実施例）
下記表１Ｂに記載の各組成の光硬化性樹脂組成物を調製し、各特性を評価した。【０１３２】
（実施例１Ｂ〜１０Ｂ、比較例１Ｂ〜６Ｂ）
１Ｂ）乾燥性試験
表１Ｂに記載した各成分より調製した活性エネルギー線硬化型組成物を、片アート紙（王子製紙株式会社製  アート紙）にＲＩテスターを用いてコートし、出力８０Ｗ／ｃｍのメタルハライドランプ（ランプ距離１１ｃｍ、コンベアスピード１００ｍ／ｍｉｎ）で硬化させた。なお、ＵＶ硬化装置はアイグラフィックス株式会社製コンベア型紫外線硬化装置を用いた。塗膜を指で触り、面に指紋が付かない状態（タックフリー）になるまで複数回通過させた。通過回数が３回以内の場合は◎、４または５回の場合は○、６回以上の場合は×として評価した。評価結果を表１Ｂに示す。【０１３３】
２Ｂ）スクラッチ性試験
表１Ｂに記載した各成分より調製した活性エネルギー線硬化型組成物を、乾燥性試験と同様の方法で片アート紙にコートし、硬化させた。得られた塗膜の表面を爪で擦り、表面状態を確認した。塗膜に変化無しまたは抵抗しながら削れる：○、容易に削れる：×として評価した。評価結果を表１Ｂに示す。【０１３４】
【表１Ｂ】
0006828853.tif 000003
【０１３５】
表１Ｂに示した共重合体１Ｂ以外の成分は下記のとおりである。また、表１Ｂに示す組成量は質量部での表記である。
※１：Ｕ−２ＰＰＡ：新中村化学工業株式会社製  ウレタンアクリレート
※２：ＤＰＨＡ：東亞合成株式会社製  アロニックス Ｍ−４０４  ジペンタエリスリトールヘキサアクリレート
※３：Ｏｍｎｉｒａｄ９０７：ＩＧＭ  Ｒｅｓｉｎｓ Ｂ．Ｖ．製  ２−メチル−１−[４−(メチルチオ)フェニル]−２−モルフォリノプロパン−１−オン
※４：Ｏｍｎｉｒａｄ３７９：ＩＧＭ  Ｒｅｓｉｎｓ Ｂ．Ｖ．製  ２−ジメチルアミノ−２−(４−メチルベンジル)−１−(４−モルフォリン−４−イル−フェニル) −ブタン−１−オン
※５：ＯｍｎｉｒａｄＴＰＯ：ＩＧＭ  Ｒｅｓｉｎｓ Ｂ．Ｖ．製  ２,４,６−トリメチルベンゾイルジフェニルフォスフィンオキサイド
※６：Ｏｍｎｉｒａｄ１８４：ＩＧＭ  Ｒｅｓｉｎｓ Ｂ．Ｖ．製  １−ヒドロキシシクロヘキシルフェニルケトン
※７：Ｏｍｎｉｒａｄ６５１：ＩＧＭ  Ｒｅｓｉｎｓ Ｂ．Ｖ．製  ２,２−ジメトキシ−２−フェニルアセトフェノン
※８：Ｏｍｎｉｒａｄ１１７３：ＩＧＭ  Ｒｅｓｉｎｓ Ｂ．Ｖ．製  ２−ヒドロキシ−２−メチル−１−フェニルプロパノン【０１３６】
表１Ｂに示すように第２発明のスチレン−アクリレート共重合体と各種光重合開始剤を含む光硬化性樹脂組成物は、優れた乾燥性と耐スクラッチ性を有することが明らかとなった。中でも、スチレン−アクリレート共重合体とＯｍｎｉｒａｄ９０７、スチレン−アクリレート共重合体とＯｍｎｉｒａｄ３７９、スチレン−アクリレート共重合体とＯｍｎｉｒａｄＴＰＯの組み合わせが特に優れた乾燥性が得られた。【０１３７】
（合成例１Ｃ）スチレン−アクリレート共重合体（共重合体１Ｃ）
攪拌機、還流冷却器、温度計、滴下ロートを備えた４つ口フラスコ内にメシチレン１３０ｇを添加し、撹拌しながら１６０℃まで加熱した。スチレン１６ｇ、ベンジルアクリレート１２ｇ、２−エチルヘキシルアクリレート１４ｇ、トリメチロールプロパントリアクリレート２２ｇ、ｔｅｒｔ−ブチルパーオキシベンゾエート５ｇの混合物を、反応容器中に６時間かけて滴下した。その後、３０分間スチレン−アクリレート共重合体の重合反応を行った後、室温まで冷却した。得られた重合液を１０倍量のヘキサンで処理することにより未反応アクリレートを除去し、８０℃で減圧乾燥させ共重合体１Ｃを得た。（収率：６０％、質量平均分子量：２７，０００、数平均分子量：５，５００、分子量分布：４．９、ヨウ素価：１０）【０１３８】
（実施例）
下記表１Ｃに記載の各組成の光硬化性樹脂組成物を調製し、各特性を評価した。【０１３９】
（実施例１Ｃ〜９Ｃ、比較例１Ｃ〜５Ｃ）
１Ｃ）乾燥性試験
表１Ｃに記載した各成分より調製した活性エネルギー線硬化型組成物を、片アート紙（王子製紙株式会社製  アート紙）にＲＩテスターを用いてコートし、出力８０Ｗ／ｃｍのメタルハライドランプ（ランプ距離１１ｃｍ、コンベアスピード１００ｍ／ｍｉｎ）で硬化させた。なお、ＵＶ硬化装置はアイグラフィックス株式会社製コンベア型紫外線硬化装置を用いた。塗膜を指で触り、面に指紋が付かない状態（タックフリー）になるまで複数回通過させた。通過回数が３回以内の場合は◎、４または５回の場合は○、６回以上の場合は×として評価した。評価結果を表１Ｃに示す。【０１４０】
２Ｃ）スクラッチ性試験
表１Ｃに記載した各成分より調製した活性エネルギー線硬化型組成物を、乾燥性試験と同様の方法で片アート紙にコートし、硬化させた。得られた塗膜の表面を爪で擦り、表面状態を確認した。塗膜に変化無しまたは抵抗しながら削れる：○、容易に削れる：×として、評価した。評価結果を表１Ｃに示す。【０１４１】
【表１Ｃ】
0006828853.tif 000004
【０１４２】
表１Ｃに示した共重合体１Ｃ以外の成分は下記のとおりである。
また、表１Ｃに示す組成量は質量部での表記である。
※１：Ｕ−２ＰＰＡ：新中村化学工業株式会社製  ウレタンアクリレート
※２：ＤＰＨＡ：東亞合成株式会社製  アロニックス  Ｍ−４０４  ジペンタエリスリトールヘキサアクリレート
※３：Ｏｍｎｉｒａｄ  ３６９：ＩＧＭ  Ｒｅｓｉｎｓ  Ｂ．Ｖ．製  ２−ベンジル−２−ジメチルアミノ−１−（４−モルフォリノフェニル）−ブタノン−１
※４：Ｏｍｎｉｒａｄ  ＴＰＯ：ＩＧＭ  Ｒｅｓｉｎｓ  Ｂ．Ｖ．製  ２，４，６−トリメチルベンゾイル−ジフェニルフォスフィンオキサイド
※５：Ｏｍｎｉｒａｄ  ８１９：ＩＧＭ  Ｒｅｓｉｎｓ  Ｂ．Ｖ．製  ビス（２，４，６−トリメチルベンゾイル）−フェニルフォスフィンオキサイド
※６：ＥＡＢ−ＳＳ：大同化成工業株式会社製  ４，４’−ビス−（ジエチルアミノ）ベンゾフェノン
※７：ＫＡＹＡＣＵＲＥ  ＤＥＴＸ−Ｓ：日本化薬株式会社製  ２，４−ジエチルチオキサントン
※８：ＫＡＹＡＣＵＲＥ  ＥＰＡ：日本化薬株式会社製  ｐ−ジメチルアミノ安息香酸エチルエステル【０１４３】
表１Ｃに示すように第３発明のスチレン−アクリレート共重合体と各種増感剤を含む光硬化性樹脂組成物は、優れた乾燥性と耐スクラッチ性を有することが明らかとなった。
【産業上の利用可能性】
【０１４４】
第１発明の光硬化性樹脂組成物は、紙等の基材に対して、優れた乾燥性、耐スクラッチ性を有し、インキとして用いた際も、相溶性、乾燥性、密着性、耐スクラッチ性等の各物性において優れるため、各種印刷インキ、塗料、コーティング剤、フォトレジスト等に対して有用である。【０１４５】
第２発明及び第３発明の光硬化性樹脂組成物は、それぞれ、紙等の基材に対して、優れた乾燥性、耐スクラッチ性を有し、インキとして用いた際も、乾燥性、密着性、耐スクラッチ性等の各物性において優れるため、各種印刷インキ、塗料、コーティング剤、フォトレジスト等に対して有用である。